СПОСОБ НАНЕСЕНИЯ ТЕРМОДИФФУЗИОННОГО ЦИНКОВОГО ПОКРЫТИЯ И МУФТА С ТЕРМОДИФФУЗИОННЫМ ЦИНКОВЫМ ПОКРЫТИЕМ

1. Способ нанесения термодиффузионного цинкового покрытия на металлические изделия с резьбовыми поверхностями, включающий химико-термическую обработку при температуре 330-420°С во вращающейся реторте во взвешенном слое модифицированного порошка цинка, имеющего поверхностную пленку активного оксида цинка, отличающийся тем, что содержание в порошке фракции менее 40 мкм составляет 10-40%, обработку начинают с загрузки изделий в реторту с порошком, нагретым до температуры 330-360°С, а заканчивают стадией охлаждения в вакууме до температуры 320-360°С в течение не менее 50 мин.
2. Способ по п.1, отличающийся тем, что остаточное давление на стадии охлаждения поддерживают в диапазоне 0,1-0,3 кгс/кв.см.
3. Способ по п.1, отличающийся тем, что массовое соотношение металлических изделий к модифицированному порошку цинка выдерживают на уровне от 1,5 до 4,0.
4. Муфта с резьбовой поверхностью, имеющая термодиффузионное цинковое покрытие толщиной 31-60 мкм, выполненное с отклонением от среднего мелкокристаллической значения толщины на резьбовой поверхности не более 20%, отличающаяся тем, что покрытие, нанесенное по способу п.1, имеет соотношение толщины Г-фазы к толщине δ-фазы в диапазоне от 0,4 до 1,0; при этом последняя представлена однородной структурой и содержит включения Г-фазы в диапазоне 5-10% по массе.
5. Муфта по п.4, отличающаяся тем, что размер включений Г-фазы в слое δ-фазы составляет преимущественно от 0,05 до 0,2 мкм.